(57)【要約】【課題】  基材と表皮材とをより確実に接着させて製品の剛性を確保することができるとともに表皮材表面への接着成分の染み出しを抑制して見栄えの低下を防ぐことができ、しかも、吸音性能の低下を抑制することができ、さらには、製造工程の複雑化を抑制することができる内張材の製造方法を提供する。【解決手段】合成樹脂発泡体１１、補強材１２、中間材１３、表皮材１４及び裏面材１５を、合成樹脂発泡体１１にバインダを含浸させた状態で積層する。この積層材３０を、加熱圧縮成形用金型３１によって加熱圧縮成形する前に、積層材３０において車両のフロントピラー部に対応する深絞り予定領域のバインダに対して熱を加え、この深絞り予定領域のバインダを予備反応させる。この結果、加熱圧縮成形時において、深絞り予定領域におけるバインダの反応時間が短縮され、表皮材１４の表面へのバインダの染みだしが抑制される。【選択図】図３
2007283680.tif 000002
【特許請求の範囲】
【請求項１】
基材と、通気性を有する表皮材とを、同基材にバインダを含浸させた状態で積層し、この積層材を加熱圧縮成形するようにした内張材の製造方法であって、
前記積層材を加熱圧縮成形する前に、前記バインダに対して熱を加えることにより予備反応させることを特徴とする内張材の製造方法。
【請求項２】
前記基材を、合成樹脂発泡体としたことを特徴とする請求項１に記載の内張材の製造方法。
【請求項３】
前記基材における一部の領域のバインダに対して熱を加えることにより、同領域のバインダを予備反応させることを特徴とする請求項１又は請求項２に記載の内張材の製造方法。
【請求項４】
請求項１〜請求項３のいずれか一項に記載の内張材は、車両の内装天井材であって、前記表皮材が室内側の面を形成することを特徴とする内張材の製造方法。
【請求項５】
第１金型と、この第１金型に組み合わされる第２金型との間で、積層材を加熱圧縮成形する加熱圧縮成形用金型であって、
第１金型及び第２金型の少なくともいずれか一方には、その金型に加えられる熱を、加熱圧縮成形前の前記積層材に加えるための加熱部を設けたことを特徴とする加熱圧縮成形用金型。
【発明の詳細な説明】
【技術分野】
【０００１】
この発明は、例えば車両の天井材として用いられる内張材の製造方法、及び、同製造方法の実施に適した加熱圧縮成形用金型に関するものである。
【背景技術】
【０００２】
従来、この種の内張材としては、図７に示すように、合成樹脂発泡体５０の裏面側に補強材５１及び裏面材５２を配置するとともに、同合成樹脂発泡体５０の表側に補強材５１及び表皮材５３を配置し、これらからなる積層材を加熱圧縮成形したものが知られている。この内張材において、合成樹脂発泡体５０と両補強材５１とは液状のバインダを用いて接着され、表皮材５３は、補強材５１から浸透したバインダによって同補強材５１に接着されている。また、裏面材５２は、シート状のホットメルト接着剤５４を介して裏面側の補強材５１に接着されている。そして、この内張材においては、シート状のホットメルト接着剤５４が合成樹脂発泡体５０と表皮材５３との間に設けられていないため、車両用の天井材として用いた場合に、車室内の音が表皮材５３及び補強材５１を透過して合成樹脂発泡体５０に吸収されるようになっている。
【０００３】
ところで、上記のような内張材においては、合成樹脂発泡体５０に塗布したバインダを同補強材５１から表皮材５３まで浸透させる。このとき、バインダの量が多すぎると、加熱成形圧縮によりバインダが表皮材５３の表面側まで染み出され、内張材の見栄えを損なうことになる。逆に、バインダの量が少なすぎると、補強材５１から表皮材５３に浸透するバインダの量が不足気味となり、表皮材５３の補強材５１に対する接着強度が不足する。この結果、内張材の表面に凹凸ができたり、内張材の剛性が不足したりする。さらに、車両用の天井材は、車両の天井の形状となるように加熱圧縮成形される。すなわち、天井材は、絞り成形され、特にフロントピラーに対応する部分が他の部分よりも深く絞られる。このためこの部分が薄肉化されている。そして、このような部分においては、加熱圧縮成形によりバインダが表皮材の表面に染み出しやすくなる。
【０００４】
例えば特許文献１には、このような問題を解決しようとする内張材の製造方法が記載されている。この製造方法においては、補強材５１の表面に塗布されたイソシアネート成分のバインダ層の表面に、ポリオール成分及び触媒がさらに付与される。次いで、このポリオール成分及び触媒が加熱反応されることにより、バインダ層の表層部にプレポリマー層が形成される。そして、この状態の補強材５１が、プレポリマー層を表皮材５３側にして合成樹脂発泡体５０及び表皮材５３と積層され、この積層材が加熱圧縮成形される。このとき、加熱圧縮によってプレポリマー層がバインダ層よりも速やかに熱硬化し、このプレポリマー層によって補強材５１から表皮材５３の表面側へのバインダの浸透が制限される。このため、十分な量のバインダによって補強材５１と表皮材５３とを接着することができるとともに、表皮材５３の表面側へのバインダの染みだしを抑制できるとしている。
【特許文献１】特開２００４−１４２１５７号公報
【発明の開示】
【発明が解決しようとする課題】
【０００５】
しかしながら、上記特許文献１の製造方法においては、上記の一般的な内張材の製造方法に対して、補強材５１の表面に塗布したイソシアネート成分の表面にポリオール成分及び触媒をさらに付与する工程と、このポリオール成分及び触媒を加熱反応させる工程とが余分に必要となり、この分だけ製造工程が複雑となる。
【０００６】
また、合成樹脂発泡体５０と表皮材５３との間に形成されるプレポリマー層によって、表皮材５３から、つまり室内側から合成樹脂発泡体５０への音の透過が妨げられるため、天井材の吸音性能が低下する問題がある。
【０００７】
この発明の目的は、基材と表皮材とをより確実に接着させて製品の剛性を確保することができるとともに表皮材表面への接着成分の染み出しを抑制して見栄えの低下を防ぐことができ、しかも、吸音性能の低下を抑制することができ、さらには、製造工程の複雑化を抑制することができる内張材の製造方法を提供することにある。
【０００８】
また、上記内張材の製造方法の実施に直接使用することに適した加熱圧縮成形用金型を提供することにある。
【課題を解決するための手段】
【０００９】
上記目的を達成するために、請求項１に記載の発明は、基材と、通気性を有する表皮材とを、同基材にバインダを含浸させた状態で積層し、この積層材を加熱圧縮成形するようにした内張材の製造方法であって、前記積層材を加熱圧縮成形する前に、前記バインダに対して熱を加えることにより予備反応させることを特徴とする。
【００１０】
請求項２に記載の発明は、請求項１に記載の発明において、前記基材を、合成樹脂発泡体としたことを特徴とする。
請求項３に記載の発明は、請求項１又は請求項２に記載の発明において、前記基材における一部の領域のバインダに対して熱を加えることにより、同領域のバインダを予備反応させることを特徴とする。
【００１１】
請求項４に記載の発明は、請求項１〜請求項３のいずれか一項に記載の内張材は、車両の内装天井材であって、前記表皮材が室内側の面を形成することを特徴とする。
請求項５に記載の発明は、第１金型と、この第１金型に組み合わされる第２金型との間で、積層材を加熱圧縮成形する加熱圧縮成形用金型であって、第１金型及び第２金型の少なくともいずれか一方には、その金型に加えられる熱を、加熱圧縮成形前の前記積層材に加えるための加熱部を設けたことを特徴とする。
【００１２】
（作用）
請求項１及び請求項２に記載の発明によれば、基材と表皮材とが積層された積層材を加熱圧縮成形する前において、そのバインダに熱を加えることにより同バインダを予備反応させるため、加熱圧縮成形時におけるバインダの反応時間が短縮される。そして、基材から表皮材に浸透したバインダは、加熱圧縮成形時において表皮材の表面へほとんど移動することなく硬化する。このため、十分な量のバインダを基材に浸透させておくことによって基材と表皮材とを確実に接着させるとともに成形後の剛性を確保することができ、しかも、表皮材表面への接着成分の浸透を抑制して見栄えの低下を抑制することができる。従って、上記特許文献１に記載の製造方法とは異なり、予備加熱の工程が増えるだけであるため、製造工程が複雑化しない。また、バインダに熱を加えて予備反応させるための時間が、積層材を加熱圧縮成形するための時間よりも短いので、内張材の延べ製造時間の増大は防止される。また、特許文献１の製造方法とは異なり、プレポリマー層を基材と表皮材との間に形成しないため、表皮材から吸音性を有する合成樹脂発泡体である基材への音の透過が妨げられず、吸音性能は向上する。
【００１３】
請求項３に記載の発明によれば、請求項１又は請求項２に記載の発明の作用に加えて、積層材において他の領域よりも深く絞られるとともに薄肉化されることによりバインダが表皮材の表面に染み出しやすい領域について、表皮材の表面へのバインダの染み出しをこの予備加熱により防ぐことができる。一方、バインダが表皮材の表面に染み出しにくい領域についてはバインダを予備反応させないことにより、基材と表皮材とをより確実に結合させることができる。従って、内張材の全体において、基材と表皮材とをより確実に接着させるとともに成形後の剛性を確保することができ、しかも、表皮材の表面へのバインダの染みだしを抑制して見栄えの低下を抑制することができる。
【００１４】
請求項４に記載の発明によれば、車両の内装内張材において、請求項１〜請求項３のいずれか一項に記載の発明の作用が得られる。
請求項５に記載の発明によれば、加熱圧縮成形する前の積層材に対し、金型に加えられる熱の一部を用いて予備加熱することができるため、加熱圧縮成形用金型と別に予備加熱工程のためだけに用いられる設備が不要となる。
【発明の効果】
【００１５】
この発明によれば、基材と表皮材とをより確実に接着させて製品の剛性を確保することができるとともに表皮材表面への接着成分の染み出しを抑制して見栄えの低下を防ぐことができ、しかも、吸音性能の低下を抑制することができ、さらには、製造工程の複雑化を抑制することができる。
【発明を実施するための最良の形態】
【００１６】
次に、この発明を車両用の天井材に具体化した一実施形態について図１〜図４を用いて説明する。
図１に示すように、この天井材１０は、例えば軟質ウレタンフォームよりなる基材としての合成樹脂発泡体１１を備え、この合成樹脂発泡体１１の両面には、例えばガラスロービングからなり合成樹脂発泡体１１に剛性を付与する補強材１２が、液状のバインダを用いてそれぞれ接着されている。
【００１７】
また、表側（室内側）の補強材１２には、例えばスパンボンド不織布からなる通気性の中間材１３が接着されている。さらに、この中間材１３の表側には、織布、不織布又は編布からなり通気性を有する表皮材１４が接着されている。この表皮材１４は、前記補強材１２と中間材１３との間から中間材１３を通って表皮材１４に浸透した前記バインダによって中間材１３に接着されている。
【００１８】
また、裏側（室内側）の補強材１２には、例えば不織布からなる裏面材１５が、シート状のホットメルト接着剤１６を介して接着されている。このホットメルト接着剤１６は、例えばポリプロピレンシートの両面に接着剤が積層されたものである。
【００１９】
次に、上記のように構成された天井材１０の製造方法について図３を用いて説明する。
図３に示すように、この製造方法において、天井材１０は、それぞれロール状の長尺シートからなる合成樹脂発泡体１１、補強材１２、中間材１３、表皮材１４及び裏面材１５を用いて連続的に製造される。
【００２０】
まず、ロール２０から繰り出された合成樹脂発泡体１１をバインダ槽２１内の液状のバインダに浸すことにより、合成樹脂発泡体１１にバインダを染み込ませる。このバインダは、イソシアネート成分であり、例えばジフェニルメタンジイソシアネートである。なお、合成樹脂発泡体１１は、１つの天井材１０に使用する長さに、製品とならずに切り落とされる分の長さを加えた所定長さずつ、ロール２０から間欠的に繰り出される。
【００２１】
このとき、ホットメルト接着剤１６の上面に、ガラスロービングを供給部２３から供給し、補強材１２の層を形成する。従って、この補強材１２は、合成樹脂発泡体１１とホットメルト接着剤１６との間に配置される。
【００２２】
また、合成樹脂発泡体１１のシートの表面にも、ガラスロービングを供給部２４から供給し、補強材１２の層を形成する。この結果、合成樹脂発泡体１１の下面に補強材１２及びホットメルト接着剤１６が積層され、合成樹脂発泡体１１の上面に補強材１２が積層された積層材２５が形成される。次に、その積層材２５の上面に対し、バインダを重合・樹脂化反応させるための少量の水及び触媒を噴霧装置２６により噴霧する。
【００２３】
次に、水及び触媒が付与された積層材２５の上面に、ロール２７から繰り出された中間材１３を積層する。次に、この積層材２５の上面に、ロール２８から繰り出された表皮材１４を積層するとともに、積層材２５の下面に、ロール２９から繰り出された裏面材１５を積層する。この結果、合成樹脂発泡体１１の下面に補強材１２、ホットメルト接着剤１６及び裏面材１５が順に積層され、合成樹脂発泡体１１の上面に補強材１２、中間材１３及び表皮材１４が順に積層された積層材３０が形成される。
【００２４】
次に、この積層材３０において、次の加熱圧縮成形工程により加熱圧縮成形される領域（以下、成形予定領域という）のうち、車両天井のフロントピラー部を覆うために深絞りされる領域（以下、深絞り予定領域という）を加熱し、この深絞り予定領域のバインダを予備反応させる。この深絞り予定領域は、図４に示すように、成形された天井材１０において、その湾曲部における接線の、後述の加熱圧縮成形用金型３１の抜き方向に対してなす傾斜角θが５０度以下であるとともに、最大深さＬが３０ｍｍ以上である深絞り部分３７に成形される成形予定領域の部分領域である。
【００２５】
上記深絞り予定領域の加熱は、図２（ａ），（ｂ）に示す、加熱圧縮成形用金型３１を用いて行う。加熱圧縮成形用金型３１は、下型（第１金型）３２及び上型（第２金型）３３からなり、下型３２には、加熱部３４が一体形成されている。この加熱部３４は、下型３２と同じ材質によって形成されたブロック体からなり、この加熱部３４には、下型３２に加えられている熱の一部が伝導される。
【００２６】
そして、積層材３０における成形予定領域の深絞り予定領域は、加熱圧縮成形用金型３１によって成形予定領域が加熱圧縮成形される前に、加熱部３４によって加熱される。すなわち、加熱圧縮成形用金型３１により成形予定領域が加熱圧縮成形されているときには、その前工程にある成形予定領域が加熱圧縮成形用金型３１の側に配置されている。このとき、前工程の成形予定領域の深絞り予定領域は、前記加熱部３４に近接し、この深絞り予定領域が予備加熱されるようになっている。
【００２７】
前記加熱圧縮成形用金型３１により積層材３０の成形予定領域に加えられる加熱温度は、１２５〜１３５℃の範囲であり、加熱部３４により深絞り予定領域に加えられる予備加熱温度は、５０〜８０℃の範囲である。また、加熱圧縮成形用金型３１による成形予定領域の加熱圧縮時間、すなわち、加熱部３４による深絞り予定領域の加熱時間は、４０〜５０秒間の範囲である。これにより、加熱圧縮成形される前の成形予定領域における深絞り予定領域を予備加熱し、この深絞り予定領域のバインダを予備反応させる。すなわち、深絞り予定領域中のバインダを、半硬化状態となる手前まで重合・樹脂化反応させる。なお、加熱部３４により深絞り予定領域に加えられる温度が５０℃を下回ると、バインダの予備反応が十分に進行しない。逆に、同温度が８０℃を超えると、バインダの予備反応が進みすぎ、バインダが半硬化状態となる。
【００２８】
成形予定領域に対する加熱圧縮成形が終了した後、積層材を所定長さだけ移動させ、前工程の成形予定領域を加熱圧縮成形用金型３１にセットするとともに所定時間だけ加熱圧縮成形する。これにより、この成形予定領域全体のバインダを重合・樹脂化反応させ、熱硬化させることにより、合成樹脂発泡体１１及び両補強材１２を結合させるとともに表側の補強材１２を浸透して表皮材１４の裏面側に染みこんだバインダにより表皮材１４を補強材１２に結合させる。同時に、ホットメルト接着剤１６を溶融させ、補強材１２と裏面材１５とを結合させる。これにより、成形予定領域が天井材１０として成形される。このとき、深絞り予定領域において予備反応済みのバインダは、成形予定領域における他の領域のバインダよりも速やかに重合・樹脂化する。このため、深絞り予定領域が深絞りされるとともに薄肉化されても、深絞り予定領域においてバインダが表皮材１４の表面に染みだしにくい。
【００２９】
次に、加熱圧縮成形された天井材１０を加熱圧縮成形用金型３１から脱型させた後、積層材３０を移動させることによって加熱圧縮成形用金型３１の後工程にその天井材１０を送る。そして、１つ前に加熱成形された天井材１０を、カッター３５を用いて積層材３０から切り離す。最後に、積層材３０から切り離された天井材１０の周縁を、ウォータジェット装置３６を用いてトリミングする。
【００３０】
以上の工程により、天井材１０が連続的に製造される。
上記のように構成された天井材１０において、表皮材１４を透過した音は、中間材１３及び合成樹脂発泡体１１によって吸収される。
【００３１】
以上詳述した本実施形態は、以下の各効果を有する。
（１）  合成樹脂発泡体１１、補強材１２、中間材１３、表皮材１４及び裏面材１５を、合成樹脂発泡体１１にバインダを含浸させた状態で積層し、この積層材３０を加熱圧縮成形する前にバインダに対して熱を加えることにより予備反応させるようにした。このため、加熱圧縮成形時におけるバインダの反応時間が短縮され、補強材１２から表皮材１４に浸透したバインダは、表皮材１４の表面側へほとんど浸透することなく硬化する。この結果、十分な量のバインダを合成樹脂発泡体１１に含浸させることによって合成樹脂発泡体１１、補強材１２及び表皮材１４を確実に接着させるとともに成形後の剛性を確保することができ、しかも、表皮材１４表面側へのバインダの浸透を抑制することができて、見栄えの低下を抑制することができる。
【００３２】
従って、上記特許文献１に記載の製造方法とは異なり、予備加熱工程が増えるだけであるため、製造工程が複雑にならない。また、この予備加熱工程は、加熱圧縮成形工程と同時に行うことができるので、天井材１０の延べ製造時間は増加しない。また、合成樹脂発泡体１１と表皮材１４との間にプレポリマー層を形成しないため、表皮材１４から合成樹脂発泡体１１への音の透過が妨げられず、吸音性能が向上する。
【００３３】
（２）  合成樹脂発泡体１１及び表皮材１４を含む積層材における深絞り予定領域のみに熱を加えることにより、同領域のバインダのみを予備反応させるようにした。このため、積層材において他の領域よりも深く絞られるとともに薄肉化されることによりバインダが表皮材１４の表面に染み出しやすい深絞り領域については、表皮材１４の表面側へのバインダの染み出しをこの予備加熱により防ぐことができる。一方、バインダが表皮材１４の表面に染みだしにくい深絞り領域以外の領域についてはバインダを予備反応させないことにより、補強材１２と表皮材１４とをより確実に結合させることができる。従って、天井材１０の全体において、補強材１２と表皮材１４とをより確実に接着させるとともに成形後の剛性を確保することができ、しかも、表皮材１４の表面へのバインダの染みだしを抑制して見栄えの低下を抑制することができる。
【００３４】
（３）  積層材３０を加熱圧縮成形する加熱圧縮成形用金型３１の下型３２には、その下型３２に一体形成されるとともに、同下型３２に加えられる熱の一部を、加熱圧縮成形前の積層材３０に加えるための加熱部３４を設けた。このため、加熱圧縮成形する前の積層材３０に対し、下型３２に加えられる熱の一部を用いて予備加熱することができるため、加熱圧縮成形用金型３１とは別に予備加熱工程のためだけに用いる設備を不要とすることができる。
【００３５】
なお、この発明は、次のように変更して具体化することも可能である。
・  天井材１０の製造時において、合成樹脂発泡体１１にバインダを含浸させる代わりに、各補強材１２にバインダを塗布する。
【００３６】
・  図２（ａ）に二点鎖線で示すように、加熱圧縮成形用金型３１の上型３３に、下型３２の加熱部３４と同様に構成された加熱部４０を設け、両加熱部３４，４０により深絞り予定領域を挟んだ状態で加熱する構成とする。この場合には、深絞り予定領域に対する加熱をより確実に行い、バインダをより確実に予備反応させることにより、深絞り予定領域におけるバインダの染みだしをより確実に抑制することができる。また、下型３２に加熱部３４を設けず、上型３３に設けた加熱部４０のみによって深絞り予定領域を加熱する構成とすることもできる。
【００３７】
・  天井材１０の製造時において、加熱圧縮成形用金型３１とは別に、積層材３０の深絞り予定領域を予備加熱するだけのために設けた予備加熱装置により、成形予定領域における複数の深絞り予定領域、例えば、フロントピラー部、センタピラー部及びリヤピラー部をそれぞれ予備加熱する。この予備加熱装置は、待機状態において加熱圧縮成形用金型３１から離れた位置に配置されるセンタピラー部及びリヤピラー部をそれぞれ予備加熱するために、加熱圧縮成形用金型３１とは別に設置される。
【００３８】
・  天井材１０の製造時において、表皮材１４及び裏面材１５を積層する前の積層材２５における深絞り予定領域に対して熱を加え、同深絞り予定領域のバインダに熱を加えて予備反応させる。
【００３９】
・  天井材１０の製造時に、前記積層材３０を起立状態で搬送するとともに、加熱圧縮成形用金型において横に開閉するように配置された第１金型及び第２金型を横方向に移動させることにより積層材３０を加熱圧縮成形する構成とする。そして、第１金型及び第２金型の少なくとも一方に設けられた加熱部３４により積層材３０の深絞り予定領域を加熱する。
【００４０】
・  積層材３０における加熱圧縮成形前の成形予定領域全体に対し、例えば成形予定領域全体を加熱可能なオーブンによって熱を加える。これにより、成形予定領域全体のバインダを加熱して予備反応させる。この場合には、成形予定領域全体のバインダが加熱圧縮成形前に予備加熱されるため、加熱圧縮成形工程においてバインダを加熱反応させるために必要な加熱圧縮成形時間が短縮される。このため、加熱圧縮成形工程に必要な時間を短縮し、天井材１０の延べ製造時間を短縮することができる。
【００４１】
・  この発明を、図５に示すように、合成樹脂発泡体１１と表皮材１４との間に補強材１２及び中間材１３を設けない構成の天井材１０の製造方法に具体化する。
・  この発明を、図６に示すように、裏面材１５及び補強材１２を設けない構成の天井材１０の製造方法に具体化する。
【００４２】
・  この発明を、車両におけるドアトリムの内張材の製造方法に具体化する。
【図面の簡単な説明】
【００４３】
【図１】一実施形態の天井材を示す縦断面図。
【図２】（ａ）は、加熱圧縮成形型を示す縦断面図、（ｂ）は、同じく下型を示す平面図。
【図３】天井材の製造工程を示す模式図。
【図４】天井材における深絞り部を示す縦断面図。
【図５】他の実施形態の天井材を示す縦断面図。
【図６】同じく天井材を示す縦断面図。
【図７】従来の天井材を示す縦断面図。
【符号の説明】
【００４４】
１０…内張材としての天井材、１１…基材としての合成樹脂発泡体、１４…表皮材、３０…積層材、３１…加熱圧縮成形用金型、３２…第１金型としての下型、３３…第２金型としての上型、３４，４０…加熱部。
【図１】
2007283680.tif 000003
【図２】
2007283680.tif 000004
【図３】
2007283680.tif 000005
【図４】
2007283680.tif 000006
【図５】
2007283680.tif 000007
【図６】
2007283680.tif 000008
【図７】
2007283680.tif 000009
【手続補正書】
【提出日】平成18年7月12日(2006.7.12)
【手続補正１】
【補正対象書類名】特許請求の範囲
【補正対象項目名】請求項１
【補正方法】変更
【補正の内容】
【請求項１】
基材と、通気性を有する表皮材とを、同基材にバインダを含浸させた状態で積層し、この積層材を加熱圧縮成形するようにした内張材の製造方法であって、
前記積層材を加熱圧縮成形する前に、前記バインダを予備加熱して予備反応させることを特徴とする内張材の製造方法。
【手続補正２】
【補正対象書類名】特許請求の範囲
【補正対象項目名】請求項３
【補正方法】変更
【補正の内容】
【請求項３】
前記基材における一部の領域のバインダを予備加熱して、同領域のバインダを予備反応させることを特徴とする請求項１又は請求項２に記載の内張材の製造方法。
【手続補正３】
【補正対象書類名】明細書
【補正対象項目名】０００９
【補正方法】変更
【補正の内容】
【０００９】
上記目的を達成するために、請求項１に記載の発明は、基材と、通気性を有する表皮材とを、同基材にバインダを含浸させた状態で積層し、この積層材を加熱圧縮成形するようにした内張材の製造方法であって、前記積層材を加熱圧縮成形する前に、前記バインダを予備加熱して予備反応させることを特徴とする。
【手続補正４】
【補正対象書類名】明細書
【補正対象項目名】００１０
【補正方法】変更
【補正の内容】
【００１０】
請求項２に記載の発明は、請求項１に記載の発明において、前記基材を、合成樹脂発泡体としたことを特徴とする。
請求項３に記載の発明は、請求項１又は請求項２に記載の発明において、前記基材における一部の領域のバインダを予備加熱して、同領域のバインダを予備反応させることを特徴とする。
【手続補正５】
【補正対象書類名】明細書
【補正対象項目名】００１２
【補正方法】変更
【補正の内容】
【００１２】
（作用）
請求項１及び請求項２に記載の発明によれば、基材と表皮材とが積層された積層材を加熱圧縮成形する前において、そのバインダを予備加熱して同バインダを予備反応させるため、加熱圧縮成形時におけるバインダの反応時間が短縮される。そして、基材から表皮材に浸透したバインダは、加熱圧縮成形時において表皮材の表面へほとんど移動することなく硬化する。このため、十分な量のバインダを基材に浸透させておくことによって基材と表皮材とを確実に接着させるとともに成形後の剛性を確保することができ、しかも、表皮材表面への接着成分の浸透を抑制して見栄えの低下を抑制することができる。従って、上記特許文献１に記載の製造方法とは異なり、バインダを予備加熱する工程が増えるだけであるため、製造工程が複雑化しない。また、バインダを予備加熱して予備反応させるための時間が、積層材を加熱圧縮成形するための時間よりも短いので、内張材の延べ製造時間の増大は防止される。また、特許文献１の製造方法とは異なり、プレポリマー層を基材と表皮材との間に形成しないため、表皮材から吸音性を有する合成樹脂発泡体である基材への音の透過が妨げられず、吸音性能は向上する。
【手続補正６】
【補正対象書類名】明細書
【補正対象項目名】００１３
【補正方法】変更
【補正の内容】
【００１３】
請求項３に記載の発明によれば、請求項１又は請求項２に記載の発明の作用に加えて、積層材において他の領域よりも深く絞られるとともに薄肉化されることによりバインダが表皮材の表面に染み出しやすい深絞り部分について、表皮材の表面へのバインダの染み出しをこの予備加熱により防ぐことができる。一方、バインダが表皮材の表面に染み出しにくい領域についてはバインダを予備反応させないことにより、基材と表皮材とをより確実に結合させることができる。従って、内張材の全体において、基材と表皮材とをより確実に接着させるとともに成形後の剛性を確保することができ、しかも、表皮材の表面へのバインダの染みだしを抑制して見栄えの低下を抑制することができる。
【手続補正７】
【補正対象書類名】明細書
【補正対象項目名】００２１
【補正方法】変更
【補正の内容】
【００２１】
一方、ホットメルト接着剤１６の上面に、ガラスロービングを供給部２３から供給し、補強材１２の層を形成する。そして、このホットメルト接着剤１６を、上記合成樹脂発泡体１１の下面に積層させる。従って、この補強材１２は、積層された合成樹脂発泡体１１とホットメルト接着剤１６との間に配置される。
【手続補正８】
【補正対象書類名】明細書
【補正対象項目名】００２２
【補正方法】変更
【補正の内容】
【００２２】
また、合成樹脂発泡体１１のシートの表面にも、ガラスロービングを供給部２４から供給し、補強材１２の層を形成する。この結果、合成樹脂発泡体１１の下面に補強材１２及びホットメルト接着剤１６が積層され、合成樹脂発泡体１１の上面に補強材１２が積層された積層材２５（図１参照）が形成される。次に、その積層材２５の上面に対し、バインダを重合・樹脂化反応させるための少量の水及び触媒を噴霧装置２６により噴霧する。
【手続補正９】
【補正対象書類名】明細書
【補正対象項目名】００２３
【補正方法】変更
【補正の内容】
【００２３】
次に、水及び触媒が付与された積層材２５の上面に、ロール２７から繰り出された中間材１３を積層する。次に、この積層材２５の上面に、ロール２８から繰り出された表皮材１４を積層するとともに、積層材２５の下面に、ロール２９から繰り出された裏面材１５を積層する。この結果、合成樹脂発泡体１１の下面に補強材１２、ホットメルト接着剤１６及び裏面材１５が順に積層され、合成樹脂発泡体１１の上面に補強材１２、中間材１３及び表皮材１４が順に積層された積層材３０（図１参照）が形成される。
【手続補正１０】
【補正対象書類名】明細書
【補正対象項目名】００２４
【補正方法】変更
【補正の内容】
【００２４】
次に、この積層材３０において、次の加熱圧縮成形工程により加熱圧縮成形される領域（以下、成形予定領域という）のうち、車両天井のフロントピラー部を覆うために深絞りされる領域（以下、深絞り部分という）を加熱し、この深絞り部分のバインダを予備反応させる。この深絞り部分は、図４に示すように、成形された天井材１０において、その湾曲部における接線の、後述の加熱圧縮成形用金型３１の抜き方向に対してなす傾斜角θが５０度以下であるとともに、最大深さＬが３０ｍｍ以上である深絞り部分  ３７に成形される部分領域である。
【手続補正１１】
【補正対象書類名】明細書
【補正対象項目名】００２５
【補正方法】変更
【補正の内容】
【００２５】
上記深絞り予定領域の加熱は、図２（ａ），（ｂ）に示す、加熱圧縮成形用金型３１を用いて行う。加熱圧縮成形用金型３１は、下型（第１金型）３２及び上型（第２金型）３３からなり、下型３２には、予備加熱部３４が一体形成されている。この予備加熱部３４は、下型３２と同じ材質によって形成されたブロック体からなり、この予備加熱部３４には、下型３２に加えられている熱の一部が伝導される。
【手続補正１２】
【補正対象書類名】明細書
【補正対象項目名】００２６
【補正方法】変更
【補正の内容】
【００２６】
そして、積層材３０における成形予定領域の深絞り部分は、加熱圧縮成形用金型３１によって成形予定領域が加熱圧縮成形される前に、予備加熱部３４によって予備加熱される。すなわち、加熱圧縮成形用金型３１により成形予定領域が加熱圧縮成形されているときには、その前工程にある成形予定領域が加熱圧縮成形用金型３１の近くに配置されている。このとき、前工程にある成形予定領域の深絞り部分は、前記予備加熱部３４の直上に至っており、この予備加熱部３４によって予備加熱されるようになっている。
【手続補正１３】
【補正対象書類名】明細書
【補正対象項目名】００２７
【補正方法】変更
【補正の内容】
【００２７】
前記加熱圧縮成形用金型３１により積層材３０の成形予定領域に加えられる加熱温度は、１２５〜１３５℃の範囲であり、予備加熱部３４により深絞り部分に加えられる予備加熱温度は、５０〜８０℃の範囲である。また、加熱圧縮成形用金型３１による成形予定領域の加熱圧縮時間、すなわち、予備加熱部３４による深絞り部分の予備加熱時間は、４０〜５０秒間の範囲である。これにより、加熱圧縮成形される前の成形予定領域における深絞り部分を予備加熱し、この深絞り部分のバインダを予備反応させる。すなわち、深絞り部分中のバインダを、半硬化状態となる手前まで重合・樹脂化反応させる。なお、予備加熱部３４により深絞り部分に加えられる温度が５０℃を下回ると、バインダの予備反応が十分に進行しない。逆に、同温度が８０℃を超えると、バインダの予備反応が進みすぎ、バインダが半硬化状態となる。
【手続補正１４】
【補正対象書類名】明細書
【補正対象項目名】００２８
【補正方法】変更
【補正の内容】
【００２８】
成形予定領域に対する加熱圧縮成形が終了した後、積層材３０を所定長さだけ移動させ、加熱圧縮成形工程の前工程にある積層材３０の成形予定領域を加熱圧縮成形用金型３１にセットするとともに所定時間だけ加熱圧縮成形する。これにより、この成形予定領域全体のバインダを重合・樹脂化反応させ、熱硬化させることにより、合成樹脂発泡体１１及び両補強材１２を結合させるとともに表側の補強材１２を浸透して表皮材１４の裏面側に染みこんだバインダにより表皮材１４を補強材１２に結合させる。同時に、ホットメルト接着剤１６を溶融させ、補強材１２と裏面材１５とを結合させる。これにより、成形予定領域が天井材１０として成形される。このとき、この成形予定領域中の深絞り部分において予備反応済みのバインダは、この成形予定領域における他の領域のバインダよりも速やかに重合・樹脂化する。このため、この深絞り部分が深絞りされるとともに薄肉化されても、この深絞り部分においてバインダが表皮材１４の表面に染みだしにくい。
【手続補正１５】
【補正対象書類名】明細書
【補正対象項目名】００２９
【補正方法】変更
【補正の内容】
【００２９】
次に、加熱圧縮成形された天井材１０を加熱圧縮成形用金型３１から脱型させた後、積層材３０を移動させることによって加熱圧縮成形工程の後工程にその天井材１０を送る。そして、この天井材１０の１つ前に加熱成形された天井材１０を、カッター３５を用いて積層材３０から切り離す。最後に、積層材３０から切り離された天井材１０の周縁を、ウォータジェット装置３６を用いてトリミングする。
【手続補正１６】
【補正対象書類名】明細書
【補正対象項目名】００３１
【補正方法】変更
【補正の内容】
【００３１】
以上詳述した本実施形態は、以下の各効果を有する。
（１）  合成樹脂発泡体１１、補強材１２、中間材１３、表皮材１４及び裏面材１５を、合成樹脂発泡体１１にバインダを含浸させた状態で積層し、この積層材３０を加熱圧縮成形する前にバインダを予備加熱することにより予備反応させるようにした。このため、加熱圧縮成形時におけるバインダの反応時間が短縮され、補強材１２から表皮材１４に浸透したバインダは、表皮材１４の表面側へほとんど浸透することなく硬化する。この結果、十分な量のバインダを合成樹脂発泡体１１に含浸させることによって合成樹脂発泡体１１、補強材１２及び表皮材１４を確実に接着させるとともに成形後の剛性を確保することができ、しかも、表皮材１４表面側へのバインダの浸透を抑制することができて、見栄えの低下を抑制することができる。
【手続補正１７】
【補正対象書類名】明細書
【補正対象項目名】００３３
【補正方法】変更
【補正の内容】
【００３３】
（２）  合成樹脂発泡体１１及び表皮材１４を含む積層材３０において、１つの天井材１０に対応する成形予定領域のうちの深絞り部分のみに熱を加えることにより、同深絞り部分のバインダのみを予備反応させるようにした。このため、１つの成形予定領域において他の領域よりも深く絞られるとともに薄肉化されることによりバインダが表皮材１４の表面に染み出しやすい深絞り部分については、表皮材１４の表面側へのバインダの染み出しをこの予備加熱により防ぐことができる。一方、バインダが表皮材１４の表面に染みだしにくい深絞り部分以外の領域についてはバインダを予備反応させないことにより、補強材１２と表皮材１４とをより確実に結合させることができる。従って、天井材１０の全体において、補強材１２と表皮材１４とをより確実に接着させるとともに成形後の剛性を確保することができ、しかも、表皮材１４の表面へのバインダの染みだしを抑制して見栄えの低下を抑制することができる。
【手続補正１８】
【補正対象書類名】明細書
【補正対象項目名】００３６
【補正方法】変更
【補正の内容】
【００３６】
・  図２（ａ）に二点鎖線で示すように、加熱圧縮成形用金型３１の上型３３に、下型３２の加熱部３４と同様に構成された加熱部４０を設け、両加熱部３４，４０により深絞り部分を挟んだ状態で加熱する構成とする。この場合には、深絞り部分に対する予備加熱をより確実に行い、バインダをより確実に予備反応させることにより、深絞り部分におけるバインダの染みだしをより確実に抑制することができる。また、下型３２に加熱部３４を設けず、上型３３に設けた加熱部４０のみによって深絞り部分を予備加熱する構成とすることもできる。
【手続補正１９】
【補正対象書類名】明細書
【補正対象項目名】００３７
【補正方法】変更
【補正の内容】
【００３７】
・  天井材１０の製造時において、加熱圧縮成形用金型３１とは別に、積層材３０の深絞り部分を予備加熱するだけのために設けた予備加熱装置により、成形予定領域における複数の深絞り部分、例えば、フロントピラー部、センタピラー部及びリヤピラー部をそれぞれ予備加熱する。この予備加熱装置は、待機状態において加熱圧縮成形用金型３１から離れた位置に配置されるセンタピラー部及びリヤピラー部をそれぞれ予備加熱するために、加熱圧縮成形用金型３１とは別に設置される。
【手続補正２０】
【補正対象書類名】明細書
【補正対象項目名】００３８
【補正方法】変更
【補正の内容】
【００３８】
・  天井材１０の製造時において、表皮材１４及び裏面材１５を積層する前の積層材２５における深絞り部分に対して熱を加え、同深絞り部分のバインダに熱を加えて予備反応させる。
【手続補正２１】
【補正対象書類名】明細書
【補正対象項目名】００３９
【補正方法】変更
【補正の内容】
【００３９】
・  天井材１０の製造時に、前記積層材３０を起立状態で搬送するとともに、加熱圧縮成形用金型において横に開閉するように配置された第１金型及び第２金型を横方向に移動させることにより積層材３０を加熱圧縮成形する構成とする。そして、第１金型及び第２金型の少なくとも一方に設けられた加熱部３４により積層材３０の深絞り部分を予備加熱する。
【手続補正２２】
【補正対象書類名】図面
【補正対象項目名】図１
【補正方法】変更
【補正の内容】
【図１】
2007283680.tif 000010
【手続補正２３】
【補正対象書類名】図面
【補正対象項目名】図３
【補正方法】変更
【補正の内容】
【図３】
2007283680.tif 000011